(57)【特許請求の範囲】
【請求項１】
（ａ）１分子中に少なくとも２個のエステル基を有し、かつ主鎖中に２価のパーフルオロアルキルエーテル構造を有する下記一般式（１）で表される数平均分子量３，０００〜１００，０００である直鎖状フルオロポリエーテル化合物：１００質量部、
ＲＯＯＣ−Ｒｆ−ＣＯＯＲ’                                            （１）
（式中、Ｒｆは下記式（ｉ）〜（ｉｉｉ）から選ばれる２価のパーフルオロアルキルエーテル構造であり、Ｒ及びＲ’は同一又は異種の炭素数１〜８の置換又は非置換の１価炭化水素基である。）
【化１】
0005516515.tif 000027
（式中、ｐ及びｑは１〜１５０の整数であって、かつｐとｑの和は、２〜２００である。また、ｒは０〜６の整数、ｔは２又は３である。）
【化２】
0005516515.tif 000028
（式中、ｕは１〜２００の整数、ｖは１〜５０の整数、ｔは上記と同じである。）
【化３】
0005516515.tif 000029
（式中、ｘは１〜２００の整数、ｙは１〜５０の整数、ｔは上記と同じである。）
（ｂ）１分子中にアミノ基を少なくとも３個含有するシロキサンポリマー：（ｂ）成分中のアミノ基の合計量／（ａ）成分中のエステル基の合計量＝１．０〜５．０（モル比）となる量、及び
（ｃ）平均粒径が３０μｍ以下のモレキュラーシーブ：（ｂ）成分１００質量部に対し１〜２０質量部
を含有してなることを特徴とする室温硬化性フルオロポリエーテル系ゴム組成物。
【請求項２】
（ａ）成分を主成分とするベースコンパウンドと（ｂ）及び（ｃ）成分を主成分とする架橋剤コンパウンドとからなる二成分型である請求項１記載の室温硬化性フルオロポリエーテル系ゴム組成物。
【請求項３】
（ｂ）成分が、下記式（ｉｖ）〜（ｖｉｉ）のアミノ基含有シロキサンポリマーから選ばれることを特徴とする請求項１又は２記載の室温硬化性フルオロポリエーテル系ゴム組成物。
【化４】
0005516515.tif 000030
（式中、ｎは３〜５０の整数である。）
【化５】
0005516515.tif 000031
（式中、ｎは３〜５０の整数である。）
【化６】
0005516515.tif 000032
（式中、ａは３〜５０、ｂは１〜５０、ａ＋ｂ＝４〜１００、ｃは０〜１００を満足する整数である。）
【化７】
0005516515.tif 000033
（式中、ａは３〜５０、ｂは１〜５０、ａ＋ｂ＝４〜１００、ｎは１〜１０を満足する整数である。）
【請求項４】
請求項１〜３のいずれか１項記載の室温硬化性フルオロポリエーテル系ゴム組成物を硬化させることにより得られることを特徴とする硬化物。
【発明の詳細な説明】
【技術分野】
【０００１】
本発明は、アミド架橋タイプの室温硬化性フルオロポリエーテル系ゴム組成物及びその硬化物に関するものであり、詳しくは、その架橋剤成分である１分子中にアミノ基を少なくとも３個含有するシロキサンポリマーが、空気中、経時で吸湿することによって引き起こされる硬化阻害を抑制し、初期の硬化特性及び硬化後物性を維持できる長期保存安定性に優れた室温硬化性フルオロポリエーテル系ゴム組成物及びその硬化物に関する。
【背景技術】
【０００２】
室温硬化性フルオロポリエーテル系ゴム組成物は、室温中で比較的短時間で硬化し、耐熱性、低温性、耐薬品性、耐溶剤性、耐油性などに優れた硬化物を与えることから、加熱炉に入らないような大型部品や加熱不可部品、耐薬品性、耐溶剤性を必要とするシール材などへの応用が期待されている。
本出願人は、先に特開２０１１−５７８０９号公報（特許文献１）において、室温硬化性フルオロポリエーテル系ゴム組成物の硬化剤成分として、例えば下記一般式で示されるアミノ基の一部にフッ素変性基を導入したフッ素変性アミノ基含有オルガノポリシロキサンを採用し得ることを示した。このポリマーは常温で液状であり、また１分子中に多数の一級アミノ基を有し、かつフッ素変性基によりフルオロポリマーへの良好な分散性を有していることから、液状の室温硬化性フルオロポリエーテル系ゴム組成物における架橋剤成分として良好に作用するものである。
しかし、該フッ素変性アミノ基含有オルガノポリシロキサンは、空気中、経時で吸湿が起こり、この吸湿水の影響によって組成物が硬化阻害を引き起こすために、貯蔵後の組成物の硬化特性や硬化後の硬化物の硬さなどの物性に悪影響を与える場合があるという問題があった。
【化１】
0005516515.tif 000002
（式中、ａは３〜５０、好ましくは３〜２０、ｂは１〜５０、好ましくは１〜１０、ａ＋ｂ＝４〜１００、ｃは０〜１００、好ましくは１〜３０を満足する整数である。）
【先行技術文献】
【特許文献】
【０００３】
【特許文献１】特開２０１１−５７８０９号公報
【発明の概要】
【発明が解決しようとする課題】
【０００４】
本発明は、上記事情に鑑みなされたもので、アミド架橋タイプの室温硬化性フルオロポリエーテル系ゴム組成物及びその硬化物であって、その架橋剤成分である１分子中にアミノ基を少なくとも３個含有するシロキサンポリマーが、空気中、経時で吸湿することによって引き起こされる硬化阻害を抑制し、初期の硬化特性及び硬化後物性を維持できる長期保存安定性に優れた室温硬化性フルオロポリエーテル系ゴム組成物及びその硬化物を提供することを目的とする。
【課題を解決するための手段】
【０００５】
本発明者らは、上記目的を達成するため、鋭意検討を行なった結果、従来の室温硬化性フルオロポリエーテル系ゴム組成物の架橋剤成分に平均粒径が３０μｍ以下のモレキュラーシーブを配合することにより、架橋剤成分が、空気中、経時で吸湿することによって引き起こされる硬化阻害を抑制し、初期の硬化特性及び硬化後物性を維持できるようにした長期保存安定性に優れた室温硬化性フルオロポリエーテル系ゴム組成物及びその硬化物が得られることを見出し、本発明をなすに至った。
【０００６】
従って、本発明は、下記室温硬化性フルオロポリエーテル系ゴム組成物及びその硬化物を提供する。
請求項１：
（ａ）１分子中に少なくとも２個のエステル基を有し、かつ主鎖中に２価のパーフルオロアルキルエーテル構造を有する下記一般式（１）で表される数平均分子量３，０００〜１００，０００である直鎖状フルオロポリエーテル化合物：１００質量部、
ＲＯＯＣ−Ｒｆ−ＣＯＯＲ’                                            （１）
（式中、Ｒｆは下記式（ｉ）〜（ｉｉｉ）から選ばれる２価のパーフルオロアルキルエーテル構造であり、Ｒ及びＲ’は同一又は異種の炭素数１〜８の置換又は非置換の１価炭化水素基である。）
【化２】
0005516515.tif 000003
（式中、ｐ及びｑは１〜１５０の整数であって、かつｐとｑの和は、２〜２００である。また、ｒは０〜６の整数、ｔは２又は３である。）
【化３】
0005516515.tif 000004
（式中、ｕは１〜２００の整数、ｖは１〜５０の整数、ｔは上記と同じである。）
【化４】
0005516515.tif 000005
（式中、ｘは１〜２００の整数、ｙは１〜５０の整数、ｔは上記と同じである。）
（ｂ）１分子中にアミノ基を少なくとも３個含有するシロキサンポリマー：（ｂ）成分中のアミノ基の合計量／（ａ）成分中のエステル基の合計量＝１．０〜５．０（モル比）となる量、及び
（ｃ）平均粒径が３０μｍ以下のモレキュラーシーブ：（ｂ）成分１００質量部に対し１〜２０質量部
を含有してなることを特徴とする室温硬化性フルオロポリエーテル系ゴム組成物。
請求項２：
（ａ）成分を主成分とするベースコンパウンドと（ｂ）及び（ｃ）成分を主成分とする架橋剤コンパウンドとからなる二成分型である請求項１記載の室温硬化性フルオロポリエーテル系ゴム組成物。
請求項３：
（ｂ）成分が、下記式（ｉｖ）〜（ｖｉｉ）のアミノ基含有シロキサンポリマーから選ばれることを特徴とする請求項１又は２記載の室温硬化性フルオロポリエーテル系ゴム組成物。
【化５】
0005516515.tif 000006
（式中、ｎは３〜５０の整数である。）
【化６】
0005516515.tif 000007
（式中、ｎは３〜５０の整数である。）
【化７】
0005516515.tif 000008
（式中、ａは３〜５０、ｂは１〜５０、ａ＋ｂ＝４〜１００、ｃは０〜１００を満足する整数である。）
【化８】
0005516515.tif 000009
（式中、ａは３〜５０、ｂは１〜５０、ａ＋ｂ＝４〜１００、ｎは１〜１０を満足する整数である。）
請求項４：
請求項１〜３のいずれか１項記載の室温硬化性フルオロポリエーテル系ゴム組成物を硬化させることにより得られることを特徴とする硬化物。
【発明の効果】
【０００７】
本発明によれば、従来の室温硬化性フルオロポリエーテル系ゴム組成物の架橋剤成分が、空気中、経時で吸湿することによって引き起こされる硬化阻害を抑制し、初期の硬化特性及び硬化後物性を維持できる長期保存安定性に優れた室温硬化性フルオロポリエーテル系ゴム組成物及びその硬化物を提供することができる。
【図面の簡単な説明】
【０００８】
【図１】実施例の組成物による初期、３０℃，９０％ＲＨにて２ヶ月及び５ヶ月保存後の室温硬化性の評価に関するグラフである。
【図２】比較例の組成物による初期、３０℃，９０％ＲＨにて２ヶ月及び５ヶ月保存後の室温硬化性の評価に関するグラフである。
【図３】実施例、比較例のそれぞれの組成物による初期、３０℃，９０％ＲＨにて２ヶ月及び５ヶ月保存後の硬化物物性のうち、硬さに関するグラフである。
【図４】実施例、比較例のそれぞれの組成物による初期、３０℃，９０％ＲＨにて２ヶ月及び５ヶ月保存後の硬化物物性のうち、引張強さに関するグラフである。
【図５】実施例、比較例のそれぞれの組成物による初期、３０℃，９０％ＲＨにて２ヶ月及び５ヶ月保存後の硬化物物性のうち、切断時伸びに関するグラフである。
【発明を実施するための形態】
【０００９】
以下、本発明についてより詳細に説明する。
本発明の室温硬化性フルオロポリエーテル系ゴム組成物は、（ａ）直鎖状フルオロポリエーテル化合物、（ｂ）アミノ基含有シロキサンポリマー、及び（ｃ）モレキュラーシーブを必須成分としてなる。
【００１０】
（ａ）直鎖状フルオロポリエーテル化合物
（ａ）成分の直鎖状フルオロポリエーテル化合物は、室温硬化性フルオロポリエーテル系ゴム組成物の主成分ポリマー（ベースポリマー）であり、１分子中に少なくとも２個のエステル基を有し、かつ主鎖中に２価のパーフルオロアルキルエーテル構造を有する数平均分子量が３，０００〜１００，０００の範囲のものであり、好ましくは、分子鎖両末端にそれぞれエステル基を有する直鎖状のフルオロポリエーテル化合物である。
【００１１】
係る（ａ）成分としては、下記一般式（１）で表される化合物を挙げることができる。
ＲＯＯＣ−Ｒｆ−ＣＯＯＲ’                                        （１）
（式中、Ｒｆは下記式（ｉ）〜（ｉｉｉ）から選ばれる２価のパーフルオロアルキルエーテル構造であり、Ｒ及びＲ’は同一又は異種の炭素数１〜８の置換又は非置換の１価炭化水素基である。）
【００１２】
ここで、２価のパーフルオロアルキルエーテル構造として、例えば下記一般式（ｉ）、（ｉｉ）、（ｉｉｉ）で表される構造を挙げることができる。
【００１３】
【化９】
0005516515.tif 000010
（式中、ｐ及びｑは１〜１５０の整数であって、かつｐとｑの和は、２〜２００である。また、ｒは０〜６の整数、ｔは２又は３である。）
【００１４】
【化１０】
0005516515.tif 000011
（式中、ｕは１〜２００の整数、ｖは１〜５０の整数、ｔは上記と同じである。）
【００１５】
【化１１】
0005516515.tif 000012
（式中、ｘは１〜２００の整数、ｙは１〜５０の整数、ｔは上記と同じである。）
【００１６】
この（ａ）成分の直鎖状フルオロポリエーテル化合物中のエステル基における置換又は非置換の１価炭化水素基Ｒ，Ｒ’としては、炭素数１〜８、特に炭素数１〜３のものが好ましく、例えば、メチル基、エチル基、ノルマルプロピル基、イソプロピル基、ブチル基、イソブチル基、ｔｅｒｔ−ブチル基、ヘキシル基、シクロヘキシル基、オクチル基、２−エチルヘキシル基等のアルキル基、ビニル基、アリル基等のアルケニル基やこれらの基の水素原子の一部がフッ素、塩素、臭素、ヨウ素等のハロゲン原子で置換されたものなどが挙げられるが、特に炭素数１〜３のアルキル基が好ましい。
【００１７】
上記（ａ）成分の直鎖状フルオロポリエーテル化合物は、例えば、ハイドロクロロフルオロカーボン（ＨＣＦＣ）−２２５等のフッ素系有機溶媒などを展開溶媒として、ゲルパーミエーションクロマトグラフィ（ＧＰＣ）によるポリスチレン換算の数平均分子量が３，０００〜１００，０００、特に３，０００〜５０，０００であることが望ましい。数平均分子量が３，０００未満では、機械的強度に劣る場合があり、数平均分子量が１００，０００超えると、作業性に劣る場合があるので好ましくない。
【００１８】
一般式（１）で表される直鎖状フルオロポリエーテル化合物の具体例としては、下記式で表されるものが挙げられ、これらの化合物は単独で使用しても、２種以上を併用してもよい。
【００１９】
【化１２】
0005516515.tif 000013
（式中、ｍ及びｎはそれぞれ０〜６００，ｍ＋ｎ＝２０〜６００、ｈ、ｉ、ｊ及びｋはｈ＋ｉ＋ｊ＋ｋ＝２０〜１，０００を満足する整数を示す。）
【００２０】
（ｂ）アミノ基含有シロキサンポリマー
（ｂ）成分のアミノ基含有シロキサンポリマーは、上記（ａ）成分の架橋剤、鎖長延長剤として作用するものである。１分子中にアミノ基、特には１級アミノ基を少なくとも３個以上含有するシロキサンポリマーであれば特に制限されるものではない。
【００２１】
また、上記（ｂ）成分のシロキサンポリマーの（ａ）成分への分散性を向上させる意味で、必要に応じて１分子中に１個以上のフッ素変性基をアミノ基に導入してもよい。ここでのフッ素変性基とは、例えば１価のパーフルオロアルキル基、１価のパーフルオロアルキルエーテル基などがこれに該当し、分子構造は鎖状、分岐状のいずれでもよい。その代表例としては下記一般式で示される基を例示することができるが、これに限定されるものではない。
【００２２】
【化１３】
0005516515.tif 000014
（式中、ｇは１〜６、好ましくは４〜６の整数である。）
【００２３】
【化１４】
0005516515.tif 000015
（式中、ｆは２〜２００、好ましくは２〜１００、ｈは１〜３の整数である。）
【００２４】
【化１５】
0005516515.tif 000016
（式中、ｄ及びｅはそれぞれ１〜５０の整数である。）
【００２５】
これらパーフルオロアルキル基及びパーフルオロアルキルエーテル基は、例えば下記の含フッ素末端エステル化合物とし、特開平７−１８０７９号公報に従いアミノ基含有シロキサンポリマーのアミノ基に脱アルコール反応などによって導入することができる。但し、末端エステル化合物としては以下に限定されるものではない。
【００２６】
【化１６】
0005516515.tif 000017
（式中、ｇは１〜６、好ましくは４〜６の整数である。）
【００２７】
【化１７】
0005516515.tif 000018
（式中、ｆは２〜２００、好ましくは２〜１００、ｈは１〜３の整数である。）
【００２８】
【化１８】
0005516515.tif 000019
（但し、ｄ及びｅはそれぞれ１〜５０の整数である。）
【００２９】
（ｂ）成分のアミノ基含有シロキサンポリマーのアミノ基は、１級アミノ基（−ＮＨ2）が好ましく、またこのシロキサンポリマーにおける分子中のアミノ基の数、特に１級アミノ基の数は特に制限されないが、通常３〜１００、好ましくは３〜５０、特には４〜２０程度が好ましい。
【００３０】
このようなアミノ基含有シロキサンポリマーとしては、例えば、直鎖状、環状、分岐状のいずれのシロキサン構造を有するものであってもよく、また分子中のケイ素原子数は、通常３〜２００個、好ましくは４〜１００個程度のものであればよい。このような（ｂ）成分のアミノ基含有シロキサンポリマーとしては、例えば下記のような化合物が挙げられ、これらの化合物は単独で使用しても、２種以上を併用してもよい。
【００３１】
【化１９】
0005516515.tif 000020
（式中、ｎは３〜５０、好ましくは３〜３０の整数である。）
【００３２】
【化２０】
0005516515.tif 000021
（式中、ｎは３〜５０、好ましくは３〜３０の整数である。）
【００３３】
【化２１】
0005516515.tif 000022
（式中、ａは３〜５０、好ましくは３〜２０、ｂは１〜５０、好ましくは１〜１０、ａ＋ｂ＝４〜１００、ｃは０〜１００、好ましくは１〜３０を満足する整数である。）
【００３４】
【化２２】
0005516515.tif 000023
（式中、ａは３〜５０、好ましくは３〜２０、ｂは１〜５０、好ましくは１〜１０、ａ＋ｂ＝４〜１００、ｎは１〜１０、好ましくは１〜６を満足する整数である。）
【００３５】
【化２３】
0005516515.tif 000024
（式中、ａは３〜５０、好ましくは３〜２０、ｂは１〜５０、好ましくは１〜１０、ｄは１〜５０、好ましくは１〜１０、ａ＋ｂ＋ｄ＝４〜１００、ｃは０〜１０、好ましくは１〜５、ｅは１１〜１００、好ましくは２０〜５０を満足する整数である。）
【００３６】
（ｂ）成分の配合量は、通常（ａ）成分中に含まれる例えばメチルエステル基、エチルエステル基、プロピルエステル基等のエステル基の合計量に対する（ｂ）成分中のアミノ基（特には１級アミノ基）の合計量の比が好ましくは１．０〜５．０（モル比）、より好ましくは２．０〜４．０（モル比）を供給する量が好適である。かかるモル比が１．０よりも少ないと架橋度合いが不十分となり機械的強度に劣る場合があり、５．０よりも多いと鎖長延長が優先し硬化が不十分で満足する硬化物物性が得られない場合がある。また、この（ｂ）成分は１種単独で使用してもよいし、２種以上のものを併用してもよい。
【００３７】
（ｃ）モレキュラーシーブ
（ｃ）成分のモレキュラーシーブとは結晶性ゼオライトの一つで、分子径レベルの微細な空孔を有し、その空孔内に水分子が取り込まれることで系中が脱水（乾燥）されるという特長を有する。本発明においては、上記（ｂ）成分に（ｃ）成分を予め添加した架橋剤コンパウンドを作製しておくことで（ｂ）成分中の吸湿水分が捕集され、良好な保存安定性を付与することが可能となる。
【００３８】
モレキュラーシーブは、その細孔の大きさによって様々なグレードが存在する。水分への吸着能力より、好ましいグレードは３Ａ又は４Ａであるが、これに限定するものではない。
【００３９】
モレキュラーシーブには、結晶をそのまま活性化したバインダー成分を含まないメッシュ（粉砕状）及びパウダー（粉末状）、並びにバインダー成分を含むペレット（長柱状）及びビーズ（球状）などのタイプが存在するが、硬化特性、硬化後物性を損なうことのない良好な保存安定性を得るためには、バインダー成分を含まないメッシュタイプ又はパウダータイプ、特にはパウダータイプが好ましい。
また、モレキュラーシーブの粒径は、平均粒径が３０μｍ以下、特には１０μｍ以下のものが好ましい。パウダータイプであっても、平均粒径が３０μｍより大きいと、ゴム組成物中に均一に分散することが困難になったり、硬化後物性に悪影響を及ぼしたりするなどの不都合が生じる。なお、平均粒径の下限値は、特に限定するものではないが、通常０．１μｍ以上、特には０．５μｍ以上である。
ここで、平均粒径は、通常電子顕微鏡による測定、あるいはレーザー光回折法による粒度分布測定における累積重量平均径Ｄ50（又はメジアン径）などとして測定することができる。
【００４０】
架橋剤コンパウンドを作製するに際してのモレキュラーシーブの配合量は、（ｂ）成分１００質量部に対して１〜２０質量部、より好ましくは１〜１０質量部である。配合量が１質量部より少なくなると、良好な保存安定性を付与することができなくなったり、逆に２０質量部よりも多くなると粘度が増大し作業性が劣ったり、硬化後ゴム物性に悪影響を及ぼしたりするなどの不都合が生じる。
【００４１】
その他の成分
上記（ａ）成分はこれを主成分としてベースコンパウンドを形成し、上記（ｂ）成分及び（ｃ）成分はこれらを主成分として架橋剤コンパウンドを形成することが好ましい。ここで、主成分とは、ベースコンパウンド中、又は架橋剤コンパウンド中、５０質量％以上１００質量％以下の配合比率を占める成分のことをいう。
このようなベースコンパウンド、及び架橋剤コンパウンドは、必要に応じて本発明の効果を損なわない範囲で公知の各種充填剤、添加剤をその他の成分として公知の方法にて配合することができる。
【００４２】
このようなその他の成分として、具体的にはヒュームドシリカ、結晶性シリカ、炭酸カルシウム等の充填剤や、酸化鉄、酸化セリウム、カーボンブラック等の顔料、着色剤、染料、酸化防止剤、また粘度調整剤として一部又はすべてがフッ素変性されたオイル状化合物等が挙げられる。
【００４３】
ベースコンパウンドには、硬化物後のゴム強度を向上させるために、上記充填剤を配合することが好ましく、その配合量は、（ａ）成分１００質量部に対して、通常５〜７０質量部、特には１０〜５０質量部とすることが好ましい。
【００４４】
架橋剤コンパウンドには、（ｃ）成分の（ｂ）成分への分散性を向上、安定化させるために、上記充填剤を配合することが好ましく、その配合量は、（ｂ）成分１００質量部に対して、通常１〜５０質量部、特には１０〜３０質量部とすることが好ましい。
また、架橋剤コンパウンドには、最終的にベースコンパウンドを混合するときのために上記粘度調整剤を配合することが好ましく、その配合量は、（ｂ）成分１００質量部に対して、通常１〜１００質量部、特には２０〜８０質量部とすることが好ましい。
【００４５】
使用方法
本発明の組成物は、上記ベースコンパウンドと架橋剤コンパウンドとをそれぞれ別々に分けて２液タイプとして構成し、使用にあたってこれらを公知の方法で均一に混合することが好ましい。
【００４６】
本発明の組成物は、室温（例えば５〜３５℃）にて３日間以上放置することにより、表面タックが低減した十分な硬化物が得られる。
【００４７】
用途
本発明の組成物は種々の用途に利用することができる。即ち、フッ素含有率が高いため、耐溶剤性、耐薬品性に優れ、また、透湿性も低く、低表面エネルギーを有するため、離型性、撥水性に優れており、よって、耐油性を要求される自動車用ゴム部品、具体的には自動車用ダイヤフラム類、バルブ類、あるいはシール材等；化学プラント用ゴム部品、具体的にはポンプ用ダイヤフラム、バルブ類、ホース類、パッキン類、オイルシール、ガスケット、タンク配管補修用シール材等のシール材など；インクジェットプリンタ用ゴム部品；半導体製造ライン用ゴム部品、具体的には薬品が接触する機器用のダイヤフラム、弁、パッキン、ガスケット等のシール材など；低摩擦耐磨耗性を要求されるバルブ等；分析、理化学機器用ゴム部品、具体的にはポンプ用ダイヤフラム、弁、シール部品（パッキン等）；医療機器用ゴム部品、具体的にはポンプ、バルブ、ジョイント等；また、テント膜材料；シーラント；成型部品；押し出し部品；被覆材；複写機ロール材料；電気用防湿コーティング材；センサー用ポッティング材；燃料電池用シール材；工作機器用シール材；積層ゴム布等に有用である。
【実施例】
【００４８】
以下、実施例及び比較例を示し本発明について具体的に説明するが、本発明は下記の実施例に制限されるものではない。なお、数平均分子量（又は数平均重合度）は、アサヒクリンＡＫ−２２５（旭硝子（株）製、ハイドロクロロフルオロカーボン−２２５（ＨＣＦＣ−２２５））を展開溶媒としてゲルパーミエーションクロマトグラフィ（ＧＰＣ）分析によって測定したものである。
【００４９】
［製造例１］
室温硬化性組成物用ベースコンパウンドの製造
下記式（２）で表されるポリマー（粘度７．８Ｐａ・ｓ、数平均分子量１５，７００）１００質量部と充填剤に脂肪酸で表面処理されたコロイド質炭酸カルシウム（平均粒径；０．０３〜０．０６μｍ、品名カーレックス３００：丸尾カルシウム（株）製、商品名）４０質量部の配合比でプラネタリーミキサーに投入後、１時間混練りを行った。次いで三本ロールにて分散促進し、冷却してベースコンパウンドの製造を行った。
【００５０】
【化２４】
0005516515.tif 000025
【００５１】
［製造例２］
室温硬化性組成物用架橋剤コンパウンドの製造１
下記式（３）で示されるフッ素変性アミノ基含有シロキサンポリマー（粘度１，０００Ｐａ・ｓ、数平均分子量１６，０００）６９．０質量部に粉末状モレキュラーシーブ４Ａ（平均粒径１０μｍ以下、ＭＥＲＣＫ社製）３．４質量部、充填剤として炭酸カルシウム（平均粒径１．２μｍ、品名ホワイトンＳＳＢ赤：白石カルシウム（株）製、商品名）８．６質量部をプラネタリーミキサーに投入後、１５分間混練りを行い、次いで室温中で３０分間減圧混合（−６５〜−７５ｃｍＨｇ）を行った。その後、得られたコンパウンドに粘度調整剤として下記式（４）で示されるオイル状フッ素ポリマー（片末端ビニルジメチルシリル基封鎖パーフルオロポリエーテルオイル）４０．０質量部を添加し、プラネタリーミキサーにて１５分間混練を行い、次いで室温中で３０分間減圧混合（−６５〜−７５ｃｍＨｇ）を行って架橋剤コンパウンドを製造した。
【００５２】
【化２５】
0005516515.tif 000026
【００５３】
［製造例３］
室温硬化性組成物用架橋剤コンパウンドの製造２
上記式（３）で示されるフッ素変性アミノ基含有シロキサンポリマー（粘度１，０００Ｐａ・ｓ、数平均分子量１６，０００）６９．０質量部に炭酸カルシウム（品名ホワイトンＳＳＢ赤：白石カルシウム（株）製、商品名、前出）１２．０質量部をプラネタリーミキサーに投入後、１５分間混練りを行い、次いで室温中で３０分間減圧混合（−６５〜−７５ｃｍＨｇ）を行った。その後、得られたコンパウンドに粘度調整剤として上記式（４）で示されるオイル状フッ素ポリマー４０．０質量部を添加し、プラネタリーミキサーにて１５分間混練を行い、次いで室温中で３０分間減圧混合（−６５〜−７５ｃｍＨｇ）を行って架橋剤コンパウンドを製造した。
【００５４】
［実施例］
上記製造例１にて製造を行ったベースコンパウンド１４０質量部に対し、製造例２にて製造を行った架橋剤コンパウンド１２１質量部（１級アミノ基／エチルエステル基＝３．０（モル比）となる量）を、この配合比でポリプロピレン製の二連カートリッジ（Ｍｉｘｐａｃ社製ｓｙｓｔｅｍ５０、１：１カートリッジ）にそれぞれ充填し、３０℃，９０％ＲＨにて長期（２ヶ月、５ヶ月）保存し、その後の硬化性、硬化後ゴム物性の評価を行った。
【００５５】
［比較例］
上記実施例において、架橋剤コンパウンドを製造例３にて製造を行ったもの１２１質量部（１級アミノ基／エチルエステル基＝３．０（モル比）となる量）に変更し、それ以外は実施例と同様に長期保存性試験を実施した。
【００５６】
硬化性試験
上記実施例及び比較例より得られた長期保存後のサンプルを、スタティックミキサー（６．３ｍｍ×１７、Ｍｉｘｐａｃ社製）に通すことで混合吐出し、これを粘度測定用容器に受け、混合開始から５分後以降の粘度変化を追跡することにより、硬化性の評価を行った。粘度測定に関しては、ＪＩＳ  Ｋ７１１７−１に準じて測定を行った。結果を図１，２に示す。
【００５７】
図１，２の解説
実施例では、長期保存後でも硬化性が初期とほぼ同等であることが分かる。一方、比較例では、保存期間に応じた吸湿量の増加により、硬化性に遅延が生じていることが確認される。
【００５８】
硬化後物性の評価
前記実施例及び比較例より得られる硬化性組成物を厚さ２ｍｍのシート状に成形し、室温（２３．５℃）中で１週間静置後、硬化物を得た。この硬化物サンプルにて、ＪＩＳ  Ｋ６２５１、ＪＩＳ  Ｋ６２５３に準じてゴム物性を測定した。結果を図３〜５に示す。
【００５９】
図３〜５の解説
実施例では、長期保存後でも硬化後ゴム物性が初期とほぼ同等であることが分かる。一方、比較例では、硬さ低下と切断時伸びの増加が確認される。これは硬化性と同様、長期保存中の吸湿により硬化阻害が起こり、これによって物性低下が生じたものと考えられる。
【図１】
0005516515.tif 000034
【図２】
0005516515.tif 000035
【図３】
0005516515.tif 000036
【図４】
0005516515.tif 000037
【図５】
0005516515.tif 000038